(57)【要約】【課題】加工性に優れ、かつ外観形状が良好な成形体を提供することができるプロピレン系樹脂組成物及びその成形体を提供する。【解決手段】プロピレン系重合体（（Ａ）１０質量％以上８９質量％以下と、ポリ乳酸系樹脂（Ｂ）１０質量％以上８９質量％以下と、エポキシ樹脂（Ｃ）１質量％以上２０質量％以下と、を含有した。（但し、プロピレン系重合体（Ａ）とポリ乳酸系樹脂（Ｂ）とエポキシ樹脂（Ｃ）のそれぞれの含有量の合計を１００質量％とする。）【選択図】なし【特許請求の範囲】
【請求項１】
プロピレン系重合体（（Ａ）１０質量％以上８９質量％以下と、
ポリ乳酸系樹脂（Ｂ）１０質量％以上８９質量％以下と、
エポキシ樹脂（Ｃ）１質量％以上２０質量％以下と、
を含有するプロピレン系樹脂組成物。
（但し、プロピレン系重合体（Ａ）とポリ乳酸系樹脂（Ｂ）とエポキシ樹脂（Ｃ）のそれぞれの含有量の合計を１００質量％とする。）
【請求項２】
前記エポキシ樹脂（Ｃ）は、ノボラック型エポキシ樹脂である請求項１に記載のプロピレン系樹脂組成物。
【請求項３】
請求項１または２に記載のプロピレン系樹脂組成物からなる成形体。
【発明の詳細な説明】
【技術分野】
【０００１】
本発明は、プロピレン系樹脂組成物およびその成形体に関するものである。
【背景技術】
【０００２】
近年、地球環境への影響を意識して、植物を原料として合成されるポリ乳酸系樹脂の利用が検討されている。
例えば、特開２００６−５２２４８号公報（特許文献１）には、乳酸系樹脂、エポキシを含有するポリオレフィン樹脂と、エポキシ樹脂を含有することを特徴とする乳酸系樹脂組成物が記載されている。
【特許文献１】特開２００６−５２２４８号公報
【発明の開示】
【発明が解決しようとする課題】
【０００３】
しかしながら、上記特許文献１に記載の乳酸系樹脂組成物の成形加工性や成形体外観については、さらなる改良が求められている。
かかる状況の下、本発明の目的は、加工性に優れ、かつ外観形状が良好な成形体を提供することができるプロピレン系樹脂組成物およびその成形体を提供することにある。
【課題を解決するための手段】
【０００４】
本発明者等は、鋭意検討の結果、下記の構成を有する樹脂組成物が上記課題を解決できることを見出し、これを完成させるに至った。
すなわち本発明は、プロピレン系重合体（Ａ）１０質量％以上８９質量％以下と、ポリ乳酸系樹脂（Ｂ）１０質量％以上８９質量％以下と、エポキシ樹脂（Ｃ）１質量％以上２０質量％以下と、を含有するプロピレン系樹脂組成物を提供するものである。
（但し、プロピレン系重合体（Ａ）とポリ乳酸系樹脂（Ｂ）とエポキシ樹脂（Ｃ）のそれぞれの含有量の合計を１００質量％とする。）
【発明の効果】
【０００５】
本発明によれば、加工性に優れ、かつ外観形状が良好な成形体を提供することができるプロピレン系樹脂組成物およびその成形体を提供することが可能となる。
【発明を実施するための最良の形態】
【０００６】
本発明に係るプロピレン系樹脂組成物（以下、単に樹脂組成物ともいう）は、所定量のプロピレン系重合体（Ａ）と、ポリ乳酸系樹脂（Ｂ）と、エポキシ樹脂（Ｃ）と、を含有する。以下詳細に説明する。
［プロピレン系重合体（Ａ）］
本発明のプロピレン系樹脂組成物に用いられるプロピレン系重合体（以下、成分（Ａ）ともいう）は、プロピレンに由来する単量体単位を有し、プロピレン単独重合体（以下、成分（Ａ−１）ともいう）、および、プロピレン−エチレン共重合体（以下、成分（Ａ−２）ともいう）からなる群から選ばれる少なくとも１種のプロピレン系重合体が用いられる。
プロピレン−エチレン共重合体（成分（Ａ−２））としては、プロピレン−エチレンランダム共重合体（以下、成分（Ａ−２−１）ともいう）、プロピレン−エチレンブロック共重合体（以下、成分（Ａ−２−２）ともいう）が挙げられる。このプロピレン−エチレンブロック共重合体（成分（Ａ−２−２））とは、プロピレン単独重合体成分と、プロピレン−エチレンランダム共重合体成分とからなる共重合体である。
プロピレン系重合体（成分（Ａ））として、好ましくは、成形体の剛性、耐熱性または硬度の観点から、プロピレン単独重合体（成分（Ａ−１））または、プロピレン−エチレンブロック共重合体（成分（Ａ−２−２））である。
【０００７】
プロピレン単独重合体（成分（Ａ−１））の13Ｃ−ＮＭＲによって測定されるアイソタクチック・ペンタッド分率は０．９５以上が好ましく、さらに好ましくは０．９８以上である。プロピレン−エチレンブロック共重合体（成分（Ａ−２））のプロピレン単独重合体成分の、13Ｃ−ＮＭＲによって測定されるアイソタクチック・ペンタッド分率は０．９５以上が好ましく、さらに好ましくは０．９８以上である。
【０００８】
アイソタクチック・ペンタッド分率とは、Ａ．ＺａｍｂｅｌｌｉらによってＭａｃｒｏｍｏｌｅｃｕｌｅｓ，６，９２５（１９７３）に記載されている方法、すなわち13Ｃ−ＮＭＲによって測定されるプロピレン重合体分子鎖中のペンタッド単位でのアイソタクチック連鎖、換言すればプロピレンモノマー単位が５個連続してメソ結合した連鎖の中心にあるプロピレンモノマー単位の分率である（ただし、ＮＭＲ吸収ピークの帰属は、その後発刊されたＭａｃｒｏｍｏｌｅｃｕｌｅｓ，８，６８７（１９７５）に基づいて決定される）。具体的には、13Ｃ−ＮＭＲスペクトルによって測定されるメチル炭素領域の吸収ピークの面積に対する、ｍｍｍｍピークの面積の割合が、アイソタクチック・ペンタッド分率である。この方法によって測定された英国  ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４Ｐｏｌｙｐｒｏｐｙｌｅｎｅ  ＰＰ／ＭＷＤ／２のアイソタクチック・ペンタッド分率は、０．９４４であった。
【０００９】
上記プロピレン単独重合体（成分（Ａ−１））の１３５℃のテトラリン溶媒中で測定される極限粘度（［η］P）、ブロック共重合体（成分（Ａ−２））のプロピレン単独重合体成分の１３５℃のテトラリン溶媒中で測定される極限粘度（［η］P）、ランダム共重合体（成分（Ａ−２−１））の１３５℃のテトラリン溶媒中で測定される極限粘度（［η］）は、好ましくはそれぞれ０．７ｄｌ／ｇ以上５ｄｌ／ｇ以下であり、より好ましくは０．８ｄｌ／ｇ以上４ｄｌ／ｇ以下である。
【００１０】
また、プロピレン単独重合体（成分（Ａ−１））、ブロック共重合体（成分（Ａ−２−２））のプロピレン単独重合体成分、ランダム共重合体（成分（Ａ−２−１））のゲル・パーミエーション・クロマトグラフィー（ＧＰＣ）で測定した分子量分布（Ｑ値、Ｍｗ／Ｍｎ）として、好ましくはそれぞれ３以上７以下である。
【００１１】
上記ブロック共重合体（成分（Ａ−２−２））のプロピレン−エチレンランダム共重合体成分に含有されるエチレン含有量は２０質量％以上６５質量％以下、好ましくは２５質量％以上５０質量％以下である（ただし、プロピレン−エチレンランダム共重合体成分の全量を１００質量％とする）。
上記ブロック共重合体（成分（Ａ−２−２））のプロピレン−エチレンランダム共重合体成分の１３５℃のテトラリン溶媒中で測定される極限粘度（［η］EP）は、好ましくは、１.５ｄｌ／ｇ以上１２ｄｌ／ｇ以下であり、より好ましくは２ｄｌ／ｇ以上８ｄｌ／ｇ以下である。
上記ブロック共重合体（成分（Ａ−２−２））を構成するプロピレン−エチレンランダム共重合体成分の含有量は、１０質量％以上６０質量％以下であり、好ましくは１０質量％以上４０質量％以下である。
【００１２】
上記プロピレン単独重合体（成分（Ａ−１））のメルトフローレイト（ＭＦＲ）は、好ましくは、０．１ｇ／１０分以上４００ｇ／１０分以下であり、より好ましくは１ｇ／１０分以上３００ｇ／１０分以下である。但し、測定温度は２３０℃で、荷重は２．１６ｋｇである。
上記プロピレン−エチレン共重合体（成分（Ａ−２））のメルトフローレイト（ＭＦＲ）は、好ましくは、０．１ｇ／１０分以上２００ｇ／１０分以下であり、より好ましくは１ｇ／１０分以上１５０ｇ／１０分以下である。但し、測定温度は２３０℃で、荷重は２．１６ｋｇである。
【００１３】
プロピレン系重合体（成分（Ａ））を製造する方法としては、チーグラー・ナッタ型触媒またはメタロセン触媒を用いて、プロピレンを単独重合する方法、またはプロピレン以外のオレフィンから選ばれる１種以上のオレフィンとプロピレンとを共重合する方法等が挙げられる。チーグラー・ナッタ型触媒としては、チタン含有固体状遷移金属成分と有機金属成分を組み合わせて用いる触媒系が挙げられる。メタロセン触媒としては、シクロペンタジエニル骨格を少なくとも１個有する周期表第４族〜第６族の遷移金属化合物および助触媒成分を組み合わせて用いる触媒系が挙げられる。
重合法としては、スラリー重合法、気相重合法、バルク重合法、溶液重合法、および、これらを組み合わせた重合法が挙げられる。また重合法は、バッチ式、連続式のいずれでもよく、一段重合でも、多段重合でもよい。また、プロピレン系重合体（成分（Ａ））としては、市販のプロピレン系重合体を用いてもよい。
【００１４】
［ポリ乳酸系樹脂（Ｂ）］
本発明のプロピレン系樹脂組成物に用いられるポリ乳酸系樹脂（以下、成分（Ｂ）ともいう）とは、Ｌ乳酸に由来する繰り返し単位および／またはＤ乳酸に由来する繰り返し単位を有するポリ乳酸（以下、単にポリ乳酸という）、またはこのポリ乳酸と他の植物由来ポリエステル樹脂との共重合体である。成分（Ｂ）は、必要に応じて、他の植物由来ポリエステル樹脂を含有していてもよい。
乳酸と共重合可能な他の植物由来のモノマーとしては、グリコール酸等のヒドロキシカルボン酸、ブタンジオール等の脂肪族多価アルコールおよびコハク酸等の脂肪族多価カルボン酸が挙げられる。ポリ乳酸系樹脂（成分（Ｂ））は乳酸および／または他の植物由来モノマーを直接脱水重縮合する方法、または乳酸および／またはヒドロキシカルボン酸の環状二量体（例えば、ラクチド、グリコリド、ε−カプロラクトン）を開環重合させる方法により製造することができる。
【００１５】
上記「ポリ乳酸」および「ポリ乳酸とその他の植物由来ポリエステル樹脂との共重合体中のポリ乳酸セグメント」に含有されるＬ乳酸またはＤ乳酸に由来する繰り返し単位の含有量は、耐熱性を高める観点から、好ましくは８０モル％以上であり、より好ましくは９０モル％以上であり、さらに好ましくは９５モル％以上である。
ポリ乳酸系樹脂（成分（Ｂ））の重量平均分子量（Ｍｗ）は、好ましくは１万以上１００万以下であり、さらに好ましくは５万以上５０万以下である。分子量分布（Ｑ値、Ｍｗ／Ｍｎ）として、好ましくは１以上４以下である。なお、分子量および分子量分布は、ゲルパーミエイションクロマトグラフ（ＧＰＣ）により、標準ポリスチレンを分子量標準物質として測定される。
【００１６】
［エポキシ樹脂（Ｃ）］
本発明で用いられるエポキシ樹脂（以下、成分（Ｃ）ともいう）とは、分子中に平均して少なくとも２個のエポキシ基を有し、かつポリ乳酸樹脂に属さない化合物である。本発明の効果を十分に発現させるという観点から、好ましくは、グリシジルエーテル型エポキシ樹脂、グリシジルエステル型エポキシ樹脂、グリシジルアミン型エポキシ樹脂、環状脂肪族型エポキシ樹脂である。エポキシ樹脂（成分（Ｃ））は、単独で用いてもよく、少なくとも２種を併用してもよい。
【００１７】
グリシジルエーテル型エポキシ樹脂は、グリシジルエーテル基を有するエポキシ樹脂であって、フェノール類やアルコールとエピクロルヒドリンを強アルカリ存在下で反応させて合成されるエポキシ樹脂である。例えば、ビスフェノールＡ型エポキシ樹脂、ビスフェノールＦ型エポキシ樹脂、ビフェニル型エポキシ樹脂、フェノールノボラック型エポキシ樹脂、ｏ−クレゾールノボラック型エポキシ樹脂、トリスヒドロキシフェニルメタン型エポキシ樹脂、テトラフェニルエタン型エポキシ樹脂、ジシクロペンタジエン型エポキシ樹脂等が挙げられる。また、ハイドロキノン、レゾルシン等の二価フェノール類を用いて得られるエポキシ樹脂も挙げられる。
【００１８】
ビスフェノールＡ型エポキシ樹脂の市販品としては、グレード８２８、同１００１、同１００７ＦＳ（以上、いずれもジャパンエポキシレジン株式会社製、商品名）、アデカレジンＥＰ−４１００シリーズ、同ＥＰ−４５００シリーズ（以上、いずれも株式会社アデカ製、商品名）、エポミックＲ−１４０Ｐ、同Ｒ−３０４（以上、いずれも三井化学株式会社製、商品名）、エピクロン８５５（大日本インキ株式会社製、商品名）、ＤＥＲ３３１（ダウケミカル株式会社製、商品名）等が挙げられる。
【００１９】
ビスフェノールＦ型エポキシ樹脂の市販品としては、グレード８０６、同８０７、同４００４Ｐ（以上、いずれもジャパンエポキシレジン株式会社製、商品名）、アデカレジンＥＰ−４９００シリーズ（株式会社アデカ製、商品名）、エピクロン８３０（大日本インキ株式会社製、商品名）等が挙げられる。
【００２０】
ビフェニル型エポキシ樹脂の市販品としては、グレードＹＸ４０００、同ＹＬ６６４０、同ＹＬ６６７７（以上、いずれもジャパンエポキシレジン株式会社製、商品名）等が挙げられる。
【００２１】
フェノールノボラック型エポキシ樹脂の市販品としては、グレード１５２、同１５４（以上、いずれもジャパンエポキシレジン株式会社製、商品名）、エピクロンＮ−７４０、同Ｎ−７７０、同Ｎ−７７５（大日本インキ株式会社製、商品名）等が挙げられる。
【００２２】
ｏ−クレゾールノボラック型エポキシ樹脂は、オルトクレゾールノボラックをグリシジルエーテル化したエポキシ樹脂である。ｏ−クレゾールノボラック型エポキシ樹脂の市販品としては、エピコート１８０Ｓ６５、同１８０Ｈ６５（以上、いずれもジャパンエポキシレジン株式会社製、商品名）、エピクロンＮ−６６０、同Ｎ−６６５、同Ｎ−６７０（大日本インキ株式会社製、商品名）、ＥＯＣＮ−１０２Ｓ、ＥＯＣＮ−１０３Ｓ、ＥＯＣＮ−１０４Ｓ（以上、いずれも日本化薬株式会社製、商品名）、エポトートＹＤＣＮ−７０１、同−７０２、同−７０３、同−７０４（以上、いずれも東都化成株式会社製）、スミエポキシＥＳＣＮ２００ＨＨ（住友化学株式会社製、商品名）等が挙げられる。
【００２３】
グリシジルエステル型エポキシ樹脂は、フタル酸誘導体や合成脂肪族酸のカルボニル基とエピクロルヒドリンを反応させて合成されるエポキシ樹脂である。グリシジルエステル型エポキシ樹脂として、ｐ−オキシ安息香酸、ｍ−オキシ安息香酸、テレフタル酸、イソフタル酸などの芳香族カルボン酸から誘導されるグリシジルエステル型エポキシ樹脂を例示することができる。
【００２４】
グリシジルアミン型エポキシ樹脂は、１級あるいは２級アミン類と、エピクロルヒドリンを反応させて合成されるエポキシ樹脂である。例えば、ｐ−アミノフェノール、ｍ−アミノフェノール、４，４’−ジアミノジフェニルメタン、ｐ−フェニレンジアミン、ｍ−フェニレンジアミン、ｍ−キシリレンジアミン等から誘導される芳香族アミン系エポキシ樹脂が挙げられる。
【００２５】
環状脂肪族エポキシ樹脂は、（１）炭素−炭素二重結合を持つ相当する化合物を過酢酸のような過酸化物で酸化する工程と、（２）エポキシ化する工程、とからなる製造方法によって製造することができる。
環状脂肪族エポキシ樹脂の市販品としては、セロキサイド２０２１Ｐ（ダイセル化学工業株式会社製、商品名）、チッソノックス２０６（チッソ株式会社製、商品名）、アラルダイトＣＹ１７９（日本チバ・ガイギー株式会社製、商品名）等が挙げられる。
【００２６】
これらのエポキシ樹脂の中で、ｏ−クレゾールノボラック型エポキシ樹脂を用いることが、流動性と成形品の外観の観点から好ましい。
【００２７】
ｏ−クレゾールノボラック型エポキシ樹脂のエポキシ等量は、１００ｇ／ｅｑ以上５００ｇ／ｅｑ以下が好ましく、１８０ｇ／ｅｑ以上３００ｇ／ｅｑ以下がより好ましい。１００ｇ／ｅｑ以上とすることにより成形品表面にフィッシュアイや黄変などの外観不良の発生を防止することが可能となる。また５００ｇ／ｅｑ以下とすることにより、樹脂組成物の流動性を良好にすることが可能となる。ここでエポキシ当量とは、エポキシ基１個あたりのエポキシ樹脂の分子量で定義される。
【００２８】
ｏ−クレゾールノボラック型エポキシ樹脂の軟化点は、５０℃以上１５０℃以下が好ましく、７０℃以上１１０℃以下がより好ましい。５０℃以上とすることにより成形品表面にフィッシュアイや黄変などの外観不良の発生を防止することが可能となる。
【００２９】
ｏ−クレゾールノボラック型エポキシ樹脂の粘度は、１Ｐａ・ｓ以上１００Ｐａ・ｓ以下が好ましく、２Ｐａ・ｓ以上５０Ｐａ・ｓ以下がより好ましい。１Ｐａ・ｓ以上とすることにより成形品表面にフラッシュや黄変などの外観不良の発生を防止することが可能となる。粘度はＩＣＩ粘度計（（株）コーディックス製、測定温度１５０℃、６０Ｈｚ）で測定した。
【００３０】
ｏ−クレゾールノボラック型エポキシ樹脂の加水分解性塩素の濃度は、１０００ｐｐｍ以下が好ましく、８００ｐｐｍがより好ましい。１０００ｐｐｍ以下とすることにより成形品表面にシルバーや黄変等の外観不良の発生を防止することが可能となる。ここで、加水分解性塩素とは、エポキシ樹脂をジオキサンに溶解し、水酸化カリウムのアルコール溶液を加え、還流状態で３０分加熱したときに脱離する塩素イオンを、硝酸銀水溶液で逆滴定し、該化合物中の重量百分率で表したものである。
【００３１】
〔その他の成分〕
本発明では上記の成分のほかに、必要に応じて他の付加的成分を添加してもよい。例えば、酸化防止剤、耐候性改良剤、造核剤、難燃剤、可塑剤、滑剤、帯電防止剤、各種着色剤、有機充填剤、無機充填剤、エラストマーおよびその他の樹脂等が挙げられる。
【００３２】
無機充填剤としては、例えば、ガラス繊維、炭素繊維、金属繊維、ガラスビーズ、マイカ、炭酸カルシウム、酸化チタン、酸化亜鉛、チタン酸カリウムウィスカー、タルク、カオリナイト、ベントナイト、スメクタイト、セピオライト、ワラストナイト、モンモリロナイト、クレー、アロフェン、イモゴライト、繊維状マグネシウムオキシサルフェート硫酸バリウム、ガラスフレーク、カーボンブラック等が挙げられる。
【００３３】
無機充填剤の平均粒子径としては、０．０１μｍ以上５０μｍ以下であり、好ましくは０．１μｍ以上３０μｍ以下であり、より好ましくは０．１μｍ以上５μｍ以下である。ここで無機充填剤の平均粒子径とは、遠心沈降式粒度分布測定装置を用いて水、アルコール等の分散媒中に懸濁させて測定した篩下法の積分分布曲線から求めた５０％相当粒子径Ｄ５０のことを意味する。
【００３４】
エラストマーとはゴム状の弾性体を意味する。エラストマーは、分子内に架橋点を有するゴムと、分子内に硬質層の分子グループにより分子を拘束状態にした熱可塑性エラストマーとを含む。特にエラストマー類は１９０℃で測定したメルトフローレイトが０．１ｇ／１０分以上３．０ｇ／１０分以下であるといった物性に規定される。
【００３５】
エラストマーとしては、特に限定されないが、ポリオレフィン系エラストマー（例えば、ポリエチレン、ポリプロピレン、エチレン−プロピレン共重合体、エチレン−プロピレン−α−オレフィン共重合体、エチレン−プロピレン−非共役ジエン共重合体）、脂肪族ポリエステルエラストマー（例えば、ポリエチレンサクシネート、ポリブチレンサクシネート、ポリブチレンサクシネートアジペート、ポリブチレンサクシネートカーボネート）、各種アクリルゴム、エチレン−アクリル酸共重合体およびそのアルカリ金属塩（いわゆるアイオノマー）、エチレン−グリシジルメタアクリレート共重合体、エチレン−アクリル酸アルキルエステル共重合体等のアクリル酸系エラストマー（例えば、エチレン−アクリル酸エチル共重合体、エチレン−アクリル酸ブチル共重合体）、酸変性エチレン−プロピレン共重合体、ジエンゴム（例えば、ポリブタジエン、ポリイソプレン、ポリクロロプレン）、ジエンとビニルモノマーとの共重合体（例えば、スチレン−ブタジエンランダム共重合体、スチレン−ブタジエン−スチレンブロック共重合体）等が挙げられる。
【００３６】
エチレン−プロピレン−α−オレフィン共重合体に用いられるα−オレフィンとしては、炭素数４〜２０のα−オレフィンが挙げられる。炭素数４〜２０のα−オレフィンとしては、直鎖状のα−オレフィン、分岐状のα−オレフィンが挙げられる。直鎖状のα−オレフィンとしては、例えば、1−ブテン、１−ペンテン、1−ヘキセン、１−へプテン、1−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン等が挙げられる。分岐状のα−オレフィンとしては、３−メチル−１−ブテン、３−メチル−１−ペンテン、４−メチル−１−ペンテン、２−エチル−１−ヘキセン等が挙げられる。
【００３７】
本発明のプロピレン系樹脂組成物に用いられる成分（Ａ）、成分（Ｂ）および、成分（Ｃ）の含有量としては、成分（Ａ）、成分（Ｂ）および、成分（Ｃ）の合計量を１００質量％としたとき、成分（Ａ）の含有量が１０質量％以上８９質量％以下であり、成分（Ｂ）の含有量が１０質量％以上８９質量％以下であり、成分（Ｃ）の含有量が１質量％以上２０質量％以下である。そして得られる成形体の耐衝撃性を向上させるという観点から、好ましくは、成分（Ａ）の含有量が５０質量％以上８９質量％以下であり、成分（Ｂ）の含有量が１０質量％以上５０質量％以下であり、成分（Ｃ）の含有量が１質量％以上１０質量％以下である。
【００３８】
また、必要に応じて上記その他の付加的成分を添加してもよい。その添加量としては、例えば、付加的成分としてエラストマーを用いた場合、上記成分（Ａ）〜成分（Ｃ）の総量１００質量部に対して、１質量部以上５０質量部以下であることが好ましい。
【００３９】
本発明のプロピレン系樹脂組成物からなる成形体の製造方法としては、例えば、射出成形法、押出成形法、回転成形法、真空成形法、発泡成形法、ブロー成形法等の成形法が挙げられる。本発明のプロピレン系樹脂組成物は、加工性に優れ、かつ、外観形状に優れることから、自動車や家電等の産業分野での用途に用いられる。
【実施例】
【００４０】
以下、本発明を実施例に基づき詳細に説明する。なお、物性の評価は、以下の方法により行った。
（１）メルトフローレイト（ＭＦＲ、単位：ｇ／１０分）
ＪＩＳ  Ｋ７２１０に従い、試験温度２３０℃、試験荷重２１．１８Ｎで測定した。
【００４１】
（２）外観形状
得られた成形体の表面にフローマークがあるか否かを目視により確認した。また、面張りが十分か否かも目視により確認した。フローマークの発生が確認できず、かつ、面張りの程度が十分である場合を○、それ以外を×とした。
【００４２】
実施例に使用した材料は、以下のとおりである。
プロピレン系重合体（Ａ）
（Ａ−１）：住友化学株式会社製「ノーブレン  Ｘ１０１」（プロピレン単独重合体、ＭＦＲ（２３０℃）＝４０ｇ／１０分）
（Ａ−２）：住友化学株式会社製「ノーブレン  ＷＰＸ５３４３」（プロピレン―エチレンブロック共重合体、ＭＦＲ（２３０℃）＝５０ｇ／１０分）
【００４３】
ポリ乳酸系樹脂（Ｂ）
（Ｂ−１）：ユニチカ株式会社製「テラマック  ＴＥ−２０００」（ポリ乳酸樹脂、ＭＦＲ（２３０℃）＝４０ｇ／１０分）
【００４４】
エポキシ樹脂（Ｃ）
（Ｃ−１）：住友化学株式会社製「スミエポキシ  ＥＳＣＮ２００ＨＨ」（ｏ−クレゾールノボラック型エポキシ樹脂  エポキシ等量＝２１９ｇ／ｅｑ、軟化点＝９０℃、ＩＣＩ粘度＝２．８３Ｐａ・ｓ、加水分解性塩素＝６００ｐｐｍ）
【００４５】
エラストマー（Ｄ）
（Ｄ−１）：ダウケミカル株式会社製「エンゲージ８８４２」（エチレン−オクテン共重合体、ＭＦＲ（１９０℃）＝１．２ｇ／１０分）
【００４６】
［実施例１］
（樹脂組成物）
本発明に係る樹脂組成物を次の方法で製造した。
プロピレン単独重合体（Ａ−１）と、プロピレン−エチレンブロック共重合体（Ａ−２）と、ポリ乳酸樹脂（Ｂ−１）と、エポキシ樹脂（Ｃ−１）と、エラストマー（Ｄ−１）と、を表１に記載の組成で、５０ｍｍφに軸混練押出機（東芝機械株式会社製ＴＥＭ５０）を用い、シリンダー温度は１９０℃に設定し、押出量５０ｋｇ／ｈｒ、スクリュー回転数２００ｒｐｍの条件で、樹脂組成物を製造した。
【００４７】
（射出成形体）
物性評価用試験片は、次の射出成形条件下で作製した。上記で得られた樹脂組成物を、住友重機械工業株式会社製Ｓｙｃａｐ５０型射出成形機を用いて、成形温度２００℃、金型冷却温度３５℃、射出時間２５秒、冷却時間２５秒で射出成形を行った。
得られた樹脂組成物のＭＦＲを測定し、射出成形体の外観形状としてフローマークおよび、面張りの程度を比較した。ＭＦＲは樹脂組成物の流動性を表す指針であり、高いほど成形加工性が良い。その結果を表１に示す。
【００４８】
［実施例２］
エラストマー（Ｄ−１）を添加しない以外は実施例１と同様の方法で樹脂組成物を製造し、射出成形体を得た。
【００４９】
［比較例１，２］
プロピレン単独重合体（Ａ−１）と、プロピレン−エチレンブロック共重合体（Ａ−２）と、ポリ乳酸樹脂（Ｂ−１）と、エラストマー（Ｄ−１）と、を表１に記載の組成で実施例１と同様の手順で樹脂組成物および射出成形体を製造した。
【００５０】
［比較例３］
プロピレン単独重合体（Ａ−１）と、プロピレン−エチレンブロック共重合体（Ａ−２）と、ポリ乳酸樹脂（Ｂ−１）と、を表１に記載の組成で実施例１と同様の手順で樹脂組成物および射出成形体を製造した。
【表１】
2009221348.tif 000002